ДОБАВЛЕНИЕ АЛЮМИНАТА ЛИТИЯ ДЛЯ УЛУЧШЕНИЯ ХАРАКТЕРИСТИК САМОЗАЩИТНЫХ ЭЛЕКТРОДОВ

1. Сварочный электрод (100, 200), содержащий:
- металлический электродный участок (103, 203) и
- флюсовый участок (101, 201), примыкающий к металлическому электродному участку (103, 203),
отличающийся тем, что по меньшей мере один из указанного металлического электродного участка (103, 203) и флюсового участка (101, 201) содержит по меньшей мере одно из алюмината лития и цирконата лития, которые не вызывают термитной реакции в дуге, причем электрод (100, 200) не содержит феррата лития.
2. Сварочный электрод по п.1, в котором флюсовый участок (101, 201) содержит от примерно 1 до примерно 20 вес.% алюмината лития или от примерно 1 до примерно 20 вес.% цирконата лития.
3. Сварочный электрод по п.1, в котором флюсовый участок (101, 201) содержит от примерно 5 до примерно 7 вес.% алюмината лития или от примерно 5 до примерно 7 вес.% цирконата лития.
4. Сварочный электрод по п.1, в котором флюсовый участок (101, 201) содержит до примерно 8 вес.% оксида магния.
5. Сварочный электрод по п.1, в котором флюсовый участок (101, 201) содержит от примерно 1 до примерно 15 вес.% оксида магния.
6. Сварочный электрод по п.1, в котором флюсовый участок (101, 201) содержит и алюминат лития, и оксид магния, и причем флюсовый участок (101, 201) содержит от примерно 1 до примерно 15 вес.% комбинации алюмината лития и оксида магния.
7. Сварочный электрод по п.1, в котором флюсовый участок (101, 201) содержит от примерно 6 до примерно 8 вес.% алюмината лития и от примерно 6 до примерно 8 вес.% оксида магния.
8. Сварочный электрод по п.1, в котором флюсовый участок (101, 201) содержит от примерно 6 до примерно 7 вес.% алюмината лития и от примерно 6 до примерно 7 вес.% оксида магния.
9. Сварочный электрод по п.1, в котором флюсовый участок (101, 201) содержит до примерно 12 вес.% оксида церия.
10. Сварочный электрод по п.1, в котором флюсовый участок (101, 201) содержит от примерно 2 до примерно 5 вес.% оксида церия.
11. Сварочный электрод по любому из п.п.1-10, в котором по меньшей мере один из указанного металлического электродного участка (103, 203) и флюсового участка (101, 201) содержит по меньшей мере одно из оксида магния и оксида церия.
12. Сварочный электрод по п.11, в котором флюсовый участок (101, 201) содержит от примерно 1 до примерно 20 вес.% алюмината лития или от примерно 1 до примерно 20 вес.% цирконата лития.
13. Сварочный электрод по п.11, в котором флюсовый участок (101, 201) содержит от примерно 5 до примерно 7 вес.% алюмината лития или от примерно 5 до примерно 7 вес.% цирконата лития.
14. Сварочный электрод по п.11, в котором флюсовый участок (101, 201) содержит до примерно 8 вес.% оксида магния.
15. Сварочный электрод по п.11, в котором флюсовый участок (101, 201) содержит от примерно 1 до примерно 15 вес.% оксида магния.
16. Сварочный электрод по п.11, в котором флюсовый участок (101, 201) содержит и алюминат лития, и оксид магния, и причем флюсовый участок (101, 201) содержит от примерно 1 до примерно 15 вес.% комбинации алюмината лития и оксида магния.
17. Сварочный электрод по п.11, в котором флюсовый участок (101, 201) содержит от примерно 6 до примерно 8 вес.% алюмината лития и от примерно 6 до примерно 8 вес.% оксида магния.
18. Сварочный электрод по п.11, в котором флюсовый участок (101, 201) содержит от примерно 6 до примерно 7 вес.% алюмината лития и от примерно 6 до примерно 7 вес.% оксида магния.
19. Сварочный электрод по п.11, в котором флюсовый участок (101, 201) содержит до примерно 12 вес.% оксида церия.
20. Сварочный электрод по п.11, в котором флюсовый участок (101, 201) содержит от примерно 2 до примерно 5 вес.% оксида церия.
21. Сварочный электрод по п.11, в котором флюсовый участок (101, 201) содержит алюминат лития и оксид магния.
22. Сварочный электрод, содержащий:
- металлический электродный участок и
- флюсовый участок, примыкающий к металлическому электродному участку, отличающийся тем, что упомянутый флюсовый участок (101, 201) содержит от примерно 5 до примерно 7 вес.% алюмината лития и от примерно 6 до примерно 8 вес.% оксида магния.
23. Применение сварочного электрода (100, 200), содержащего:
- металлический электродный участок (103, 203) и
- флюсовый участок, примыкающий к металлическому электродному участку (103, 203), при этом по меньшей мере один из указанного металлического электродного участка (103, 203) и флюсового участка (101, 201) содержит оксид церия и по меньшей мере одно из алюмината лития и цирконата лития, которые не вызывают термитной реакции в дуге, причем электрод (100, 200) не содержит феррата лития.